Стекло
GLASS

Изобретение относится к технологии силикатов и касается составов стекол, которые могут быть использованы для изготовления изделий декоративно-художественного назначения.
2
2
2
3
2
Известно стекло, содержащее следующие компоненты, мас. %: SiO 0-70,0; MgO, CaO 0-70,0; NaO 0-65,0; SmO 0-8,0; GeO 0-20,0 [1].
Задачей изобретения является снижение температуры варки стекла.
2
2
2
3;
2
2
2
2
3
2
Технический результат достигается тем, что в стекле, включающем SiO, CaO, NaO, MgO, SmO GeO, компоненты находятся при следующем соотношении, мас. %: SiO 33,0-34,0; CaO 9,0-13,0; NaO 12,0-14,0; MgO 3,0-4,0; SmO 14,0-16,0; GeO 22,0-26,0.
Стекло может быть сварено в электропечах любой конструкции при температуре 1330-1340°С.
Источники информации
1. US 6372155 В1, 2002.